"一般式1[式中、R1~R20のそれぞれは、同一または異なって、水素原子、炭素数1~10のアルキル基、ハロゲン原子、炭素数1~10のアルキルオキシ基、炭素数1~10のアルキル基を有する1級または2級アミノ基であり、Lは、2価の有機基であって、一般式TFD-000~TFD-004:式中、R21~R40のそれぞれは、同一または異なって、水素原子、炭素数1~12のアルキル基、炭素数1~12のアルキルオキシ基であり、R41およびR42のそれぞれは、同一または異なって、炭素数1~12のアルキル基である。]で表されるビスアミノビフェニルエチニル系化合物。一般式1に於けるR1~R20のそれぞれが、同一または異なって、水素原子、炭素数1~10のアルキル基、炭素数1~10のアルキルオキシ基である、請求項1に記載の化合物。化合物が、一般式1-1:式中、Lは前記と同義である。で表されるものである、請求項1または2に記載の化合物。化合物が、一般式1-2[式中、R43およびR44のそれぞれは、同一または異なって、炭素数1~12のアルキル基である。]で表されるものである、請求項1から3のいずれか1つに記載の化合物。化合物が、一般式1-3[式中、R45およびR46のそれぞれは、同一または異なって、炭素数1~12のアルキル基である。]で表されるものである、請求項1から3のいずれか1つに記載の化合物。化合物が、一般式1-4[式中、R47およびR48のそれぞれは、同一または異なって、炭素数1~12のアルキル基である。]で表されるものである、請求項1から3のいずれか1つに記載の化合物。化合物が、一般式1-5[式中、R48およびR48のそれぞれは、同一または異なって、炭素数1~12のアルキル基である。]で表されるものである、請求項1から3のいずれか1つに記載の化合物。化合物が、式TFD-052:もしくは式TFD-070:もしくは式TFD-072:もしくは式TFD-068:もしくは式TFD-095:で表されるものである、請求項1~7のいずれか1つに記載の化合物。化合物が、青色蛍光色素である、請求項1~8のいずれか1つに記載の化合物。化合物が、有機エレクトロルミネッセンス用蛍光色素である、請求項1~8のいずれか1つに記載の化合物。一対の電極と、該電極間に存在する発光性材料を含む発光層とを有する有機エレクトロルミネッセンス素子であって、該発光性材料は請求項1~8のいずれか1つに記載の化合物を含む、有機エレクトロルミネッセンス素子。一対の電極と、該電極間に存在する発光性材料を含む発光層とを有する有機エレクトロルミネッセンス素子の製造方法であって、請求項1~8のいずれか1つに記載のビスアミノビフェニルエチニル系化合物を発光性材料に用いて溶液塗布法により発光層を形成することを特徴とする、有機エレクトロルミネッセンス素子の製造方法。請求項1~8のいずれか1つに記載の化合物と、その補色関係にある発光色素とからなる、二色系白色発光性材料。請求項8に記載の少なくとも1つの化合物とその補色関係にある発光色素とからなる、二色系白色発光性材料。請求項8に記載の少なくとも1つの化合物と、その補色関係にある式TFD-064:で表される蛍光色素とからなる、請求項13または14に記載の二色系白色発光性材料。請求項8に記載の少なくとも1つの化合物と、その補色関係にある式TFD-079:で表される蛍光色素とからなる、請求項13または14に記載の二色系白色発光性材料。請求項1~8のいずれか1つに記載の化合物と緑色発光色素と赤色発光色素とからなる、三色系白色発光性材料。請求項8に記載の少なくとも1つの化合物と緑色発光色素と赤色発光色素とからなる、三色系白色発光性材料。請求項8に記載の少なくとも1つの化合物と、一般式2:[式中、R49は、水素原子、または置換基を有してよい炭素数1~16のアルキル基である。]で表される緑色発光色素と、一般式3:[式中、R50およびR51のそれぞれは、同一または異なって、水素原子、または置換基を有してよい炭素数1~16のアルキル基である。]で表される赤色発光色素とからなる、請求項17または18に記載の三色系白色発光性材料。式TFD-072:で表される化合物と、式TFD-005:で表される緑色蛍光色素と、式TFD-006:で表される赤色蛍光色素とからなる、請求項17~19のいずれか1つに記載の三色系白色発光性材料。式TFD-072:で表される化合物と、式TFD-082:で表される緑色蛍光色素と、式TFD-080:で表される赤色蛍光色素とからなる、請求項17~19のいずれか1つに記載の三色系白色発光性材料。式TFD-070:で表される化合物と、式TFD-082:で表される緑色蛍光色素と、式TFD-080:で表される赤色蛍光色素とからなる、請求項17~19に記載のいずれか1つに記載の三色系白色発光性材料。請求項1から7のいずれか1つに記載の化合物と、一般式2:[式中、R49は、水素原子、または置換基を有してよい炭素数1~16のアルキル基である。]で表される緑色発光色素と、赤色りん光色素とからなる、請求項18または19に記載の三色系白色発光性材料。請求項1から8のいずれか1つに記載の化合物と、一般式2:[式中、R49は、水素原子、または置換基を有してよい炭素数1~16のアルキル基である。]で表される緑色発光色素と、式Ir-1:もしくは式Ir-2:もしくは式Ir-3:で表される赤色りん光色素とからなる、請求項17、18および23のいずれか1つに記載の三色系白色発光性材料。一対の電極と、該電極間に存在する発光性材料を含む発光層とを有する有機エレクトロルミネッセンス素子であって、該発光性材料は請求項13~24のいずれか1つに記載の白色発光性材料を含む、白色発光有機エレクトロルミネッセンス素子。一対の電極と、該電極間に存在する発光性材料を含む発光層とを有する有機エレクトロルミネッセンス素子の製造方法であって、請求項13~24のいずれか1つに記載の白色発光性材料を用いて溶液塗布法により発光層を形成することを特徴とする、白色発光有機エレクトロルミネッセンス素子の製造方法。本発明の目的は、上記の問題点を改良することにあり、発光輝度が高く、堅牢で、且つ、溶解性の良好な青色蛍光性色素を与える新規化合物の提供、並びに該青色蛍光色素を用いる有機EL素子の提供にある。本発明は、一般式1[式中、R1~R20のそれぞれは、同一または異なって、水素原子、炭素数1~10のアルキル基、ハロゲン原子、炭素数1~10のアルキルオキシ基、炭素数1~10のアルキル基を有する1級または2級アミノ基であり、Lは、2価の有機基であって、一般式TFD-000~TFD-004:[式中、R20~R40のそれぞれは、同一または異なって、水素原子、炭素数1~12のアルキル基、炭素数1~12のアルキルオキシ基であり、R41およびR42のそれぞれは、同一または異なって、炭素数1~12のアルキル基である。]である。]で表されるビスアミノビフェニルエチニル系化合物を提供する。本発明は、前記ビスアミノビフェニルエチニル系化合物からなる有機EL用蛍光色素としての青色蛍光性色素を提供する。また、本発明は、一対の電極と、該電極間に存在する発光性材料を含む発光層とを有する有機EL素子であって、該発光性材料が前記ビスアミノビフェニルエチニル系化合物を含む、有機EL素子を提供する。また、本発明は、ビスアミノビフェニルエチニル系化合物を発光性材料に用いて溶液塗布法により発光層を形成することを特徴とする、有機EL素子の製造方法を提供する。更に、本発明は、前記ビスアミノビフェニルエチニル系化合物と、補色関係にある発光色素とからなる、二色系白色発光性材料を提供する。即ち、青色蛍光色素としてのアミノビフェニルエチニル系化合物と、補色関係にある黄色発光色素とからなる、二色系白色発光性材料を提供する。白色発光は、CIE色度座標におけるx値及びy値が共に0.31付近にあることが理想的であるが、ある程度の幅は許容され得る。白色発光を得るための青色蛍光色素と黄色蛍光色素との適切な混合比率は、EL素子の発光層の構成正孔輸送ホスト材料や電子輸送材料の種類などに依存して変化し得るが、補色関係にある二色混合蛍光色素の発光色座標は青色発光色素と黄色発光色素の色度座標を結ぶ線上を移動するので、発光色座標がx=0.26~0.38、y=0.26~0.38になるように色素の混合比率を決定する。また、本発明は、前記ビスアミノビフェニルエチニル系化合物と緑色発光色素と赤色発光色素とからなる、三色系白色発光性材料を提供する。即ち、青色蛍光色素としてのビスアミノビフェニルエチニル系化合物と緑色発光色素と赤色発光色素とからなる、三色系白色発光性材料を提供する。三色系白色発光の場合も上記の二色系白色発光と同様に、青、緑、赤、各蛍光色素の適切な混合比率は、EL素子の発光層の構成正孔輸送ホスト材料や電子輸送材料の種類などに依存して変化し得るが、三色系の場合は蛍光スペクトルと吸収スペクトルが重なる部分があり、青色から緑色、緑から赤色へエネルギー移動が生じるのでエネルギー移動を考慮して色素組成を決める。例えば、前記ビスアミノビフェニルエチニル系の三色混合の場合は青色:緑色:赤色=1:0.002~0.10:0.002~0.10、好ましくは、1:0.01~0.04:0.01~0.04の範囲である。そして、本発明は、一対の電極と、該電極間に存在する発光性材料を含む発光層とを有する有機エレクトロルミネッセンス素子であって、該発光性材料は前記二色系もしくは三色系の白色発光性材料を含む、有機EL素子を提供する。また、本発明は前記白色発光性材料を用いて溶液塗布法により発光層を形成することを特徴とする、白色発光有機EL素子の製造方法を提供する。本発明のビスアミノビフェニルエチニル系化合物は、高輝度で青色発光蛍光し、更に堅牢性、溶解性などに優れている。本発明のビスアミノビフェニルエチニル系化合物は、蛍光量子収率が高い。本発明のビスアミノビフェニルエチニル系化合物は、溶媒に溶解し易いので、スピンコートなどによって容易に薄膜を形成することができる。本発明のビスアミノビフェニルエチニル系化合物は、高分子材料からなるホスト例えば、ポリビニルカルバゾールに分散することができる。ビスアミノビフェニルエチニル系化合物は低濃度でも、高発光である。本発明のビスアミノビフェニルエチニル系化合物は、青色蛍光色素として、一対の電極と該電極間に存在する発光層を形成する発光性材料として用いることにより、高輝度、高堅牢性を有する青色発光有機EL素子を提供する。本発明のビスアミノビフェニルエチニル系化合物を青色蛍光色素とし、補色の黄色発光色素と組合わせることによって二色系白色発光材料として、あるいは、緑色発光色素および赤色発光色素と組合わせることによって三色系白色発光性材料として、それらを一対の電極間に存在する発光層を形成する発光性材料として用いることにより、高輝度、高堅牢性を有する白色発光有機EL素子を提供する。有機EL素子では、正極および負極からそれぞれ注入された正孔と電子が有機発光層で再結合し、その電荷再結合エネルギーによって励起された発光性有機化合物が基底状態へ失活する際に放出するエネルギーを発光として取り出す。発光材料をEL素子に応用する場合、発光量子収率は極めて高く、1に近いものが望ましい。本願での発光色素はいずれも0.8を超える高い発光量子収率を有しており、有機EL用発光材料として有用である。以下、発明を実施するための形態を詳細に説明する。本発明のビスアミノビフェニルエチニル系化合物は、一般式1:で表される。式中、Lは、2価の有機基であって、両サイドのアミノビフェニルエチニル基を連結するリンカーの役目を果たし、R1~R20のそれぞれは、同一または異なって、水素原子、炭素数1~10のアルキル基、ハロゲン原子、炭素数1~10のアルキルオキシ基、炭素数1~10のアルキル基を有する1級または2級アミノ基である。炭素数1~10のアルキル基は、アルキル基の水素原子の一部もしくは全てがフッ素原子で置換されてもよい。炭素数1~10のアルキル基としては、例えば、メチル基、エチル基、プロピル基、イソプロピル基、ブチル基、イソブチル基、ターシャリーブチル基、ペンチル基、イソペンチル基、ネオペンチル基、シクロペンチル基、ヘキシル基、イソヘキシル基、シクロヘキシル基、ヘプチル基、オクチル基、2-エチルヘキシル基、ノニル基およびデシル基等の直鎖もしくは分岐のアルキル基、ならびに、アルキル基の水素原子の一部もしくは全てがフッ素原子に置換されたフルオロアルキル基が挙げられる。好ましくは、メチル基、エチル基、プロピル基、イソプロピル基、ブチル基、トリフルオロメチル基、トリフルオロエチル基が挙げられ、より好ましくは、メチル基、エチル基、イソプロピル基、トリフルオロメチル基が挙げられる。ハロゲン原子としては、フッ素、塩素、ヨウ素、臭素が挙げられるが、好ましくは、フッ素、塩素、より好ましくは、フッ素が挙げられる。炭素数1~10のアルキルオキシ基としては、上記アルキル基からのアルキルオキシ基が挙げられる。炭素数1~10のアルキル基を有する1級または2級アミノ基としては、例えば、上記アルキル基で1または2置換した1級または2級アミノ基が挙げられる。その際、置換アルキル基は同一でも異なっても良い。1級または2級アミノ基として、好ましくは、メチルアミノ基、ジメチルアミノ基、エチルアミノ基、ジエチルアミノ基、プロピルアミノ基、ジプロピルアミノ基、ブチルアミノ基、ジブチルアミノ基、より好ましくは、ジメチルアミノ基、ジエチルアミノ基が挙げられる。上記R1~R20は、好ましくは水素原子、アルキル基、アルキルオキシ基である。即ち、本発明は、好ましくは、一般式1[式中、R1~R20のそれぞれは、同一または異なって、水素原子、炭素数1~10のアルキル基、炭素数1~10のアルキルオキシ基であり、式中、Lは前記と同義である。]で表される化合物であってよい。Lは、2価の有機基であって、両サイドのアミノビフェニルエチニル基を連結するリンカーの役目を果たし、一般式TFD-000~TFD-004:で表される芳香族炭化水素基であり、式中、R21~R40のそれぞれは、同一または異なって、水素原子、炭素数1~12の直鎖または分岐のアルキル基、炭素数1~12のアルキルオキシ基であり、R41およびR42のそれぞれは、同一または異なって、直鎖または分岐の炭素数1~12のアルキル基である。炭素数1~12のアルキル基は、アルキル基の水素原子の一部もしくは全てがフッ素原子で置換されてもよい。炭素数1~12のアルキル基としては、例えば、メチル基、エチル基、プロピル基、イソプロピル基、ブチル基、イソブチル基、ターシャリーブチル基、ペンチル基、イソペンチル基、ネオペンチル基、シクロペンチル基、ヘキシル基、イソヘキシル基、シクロヘキシル基、ヘプチル基、オクチル基、2-エチルヘキシル基、ノニル基、デシル基、ウンデシル基およびドデシル基等の直鎖もしくは分岐のアルキル基、ならびにアルキル基の水素原子の一部もしくは全てがフッ素原子に置換されたフルオロアルキル基が挙げられる。好ましくは、メチル基、エチル基、プロピル基、イソプロピル基、ブチル基、ペンチル基、ヘキシル基、ヘプチル基、オクチル基、デシル基、2-エチルヘキシル基、ドデシル基、トリフルオロメチル基およびトリフルオロエチル基が挙げられ、より好ましくは、メチル基、エチル基、プロピル基、ブチル基、ヘキシル基、オクチル基、2-エチルヘキシル基、デシル基、トリフルオロメチル基およびトリフルオロエチル基が挙げられる。炭素数1~12のアルキルオキシ基としては、上記アルキル基からのアルキルオキシ基が挙げられる。ビスアミノビフェニルエチニル系化合物の具体例はとしては、一般式1-1:式中、Lは前記と同義である。で表される化合物が挙げられる。具体的には、例えば、一般式1-2[式中、R43およびR44のそれぞれは、同一または異なって、炭素数1~12のアルキル基である。]で表される化合物、もしくは一般式1-3[式中、R45およびR46のそれぞれは、同一または異なって、炭素数1~12のアルキル基である。]で表される化合物、もしくは一般式1-4[式中、R47およびR48のそれぞれは、同一または異なって、炭素数1~12のアルキル基である。]、もしくは一般式1-5:[式中、R48およびR48のそれぞれは、同一または異なって、炭素数1~12のアルキル基である。]で表される化合物が挙げられる。ここで、R43~R48ならびにR481およびR482は炭素数1~12のアルキル基を表す。炭素数1~12のアルキル基は、アルキル基の水素原子の一部もしくは全てがフッ素原子で置換されてもよい。炭素数1~12のアルキル基としては、例えば、メチル基、エチル基、プロピル基、イソプロピル基、ブチル基、イソブチル基、ターシャリーブチル基、ペンチル基、イソペンチル基、ネオペンチル基、シクロペンチル基、ヘキシル基、イソヘキシル基、シクロヘキシル基、ヘプチル基、オクチル基、2-エチルヘキシル基、ノニル基、デシル基、ウンデシル基、ドデシル基等の、直鎖または分岐のアルキル基およびアルキル基の水素原子の一部もしくは全てがフッ素原子に置換されたフルオロアルキル基が挙げられるが、好ましくは、メチル基、エチル基、プロピル基、イソプロピル基、ブチル基、ペンチル基、ヘキシル基、ヘプチル基、オクチル基、デシル基、2-エチルヘキシル基、ドデシル基、トリフルオロメチル基、トリフルオロエチル基、より好ましくは、メチル基、エチル基、プロピル基、ブチル基、ヘキシル基、オクチル基、2-エチルヘキシル基、デシル基、トリフルオロメチル基およびトリフルオロエチル基が挙げられる。より具体的には、例えば、式TFD-052:もしくは式TFD-070:もしくは式TFD-072:もしくは式TFD-068:もしくは式TFD-095:で表されるビスアミノビフェニルエチニル系化合物が挙げられる。上記例示化合物中のLに相当するリンカー部に置換しているメトキシ基OCH3、トリフルオロメチル基、ブトキシ基-OCH2CH2CH2CH3およびnC8H17基は、ビスアミノビフェニルエチニル系化合物の溶媒溶解性ないしは分散性を高めていると推察される。本発明のビスアミノビフェニルエチニル系化合物は、通常の方法により製造することができる。例えば、リンカー部に相当する芳香族炭化水素の両末端又は、パラ位にビスエチニル基ないしはビスヨード基を有する化合物と、エチニル基置換ないしヨード置換アミノビフェニル基との間の、例えば、パラジウム触媒によるカップリング反応によって合成することが出来る。以下に、反応式を例示する:本発明のビスアミノビフェニルエチニル系化合物は、蛍光発光波長がλem=420~470nmの範囲にあり、青色蛍光を発する。本発明のビスアミノビフェニルエチニル系化合物は、色素、特に青色蛍光色素として使用できる。本発明のビスアミノビフェニルエチニル系化合物は、溶媒、特に有機溶媒に容易に溶解するので、溶液塗布特に、スピンコートできる。ビスアミノビフェニルエチニル系化合物の溶液を塗布特に、スピンコートした後に溶媒を除去することによってビスアミノビフェニルエチニル系化合物層を得ることができる。前述のとおり、本発明は、一対の電極と、該電極間に存在する発光性材料を含む発光層とを有する有機EL素子であって、該発光性材料はビスアミノビフェニルエチニル系化合物を含む、有機エレクトロルミネッセンス素子を提供する。また、本発明は、前記有機EL素子の製造方法であって、本発明のビスアミノビフェニルエチニル系化合物を発光性材料に用いて溶液塗布法特に、スピンコート法により発光層を形成することを特徴とする、有機エレクトロルミネッセンス素子の製造方法を提供する。本発明はまた、本発明のビスアミノビフェニルエチニル系化合物と、補色関係にある発光色素とからなる、二色系白色発光性材料を提供する。具体的には、例えば、式TFD-052:もしくは式TFD-070:もしくは式TFD-072:もしくは式TFD-068:もしくは式TFD-095:で表される青色発光蛍光色素としてのビスアミノビフェニルエチニル系化合物と、補色関係にある発光色素とからなる白色発光性材料が挙げられる。本発明の上記ビスアミノビフェニルエチニル系化合物は、蛍光発光波長がλem=420~470nm付近にある青色蛍光色素であるので、それと補色関係にある発光色素は、発光波長がλem=560~590nm付近にある黄色発光色素が適切である。具体的な補色関係にある組合せから成る白色発光性材料組合せを例示すれば、青色発光蛍光色素としての式TFD-052:もしくは式TFD-070:もしくは式TFD-072:もしくは式TFD-068:もしくは式TFD-095:で表される化合物と、黄色色素としての式TFD-064:で表される蛍光発光色素とからなる白色発光性材料が挙げられる。これらの中でより好ましい組合せを例示すれば:式TFD-052:で表される青色蛍光色素のビスアミノビフェニルエチニル系化合物λem=457nmと、式TFD-064:で表される黄色蛍光色素λem=573nmとからなる二色系白色発光性材料が挙げられる。また、式TFD-072:で表される青色蛍光色素のビスアミノビフェニルエチニル系化合物λem=447nmと、式TFD-064:で表される黄色蛍光色素λem=573nmとからなる二色系白色発光性材料が挙げられる。更なる具体的な補色関係にある組合せから成る白色発光性材料組合せを例示すれば、青色発光色素としての式TFD-052:もしくは式TFD-070:もしくは式TFD-072:もしくは式TFD-068:もしくは式TFD-095:で表される化合物と、黄色発光色素としての式TFD-079:で表される蛍光色素とから成る白色発光性材料が挙げられる。本発明はまた、本発明の青色蛍光色素λem=420~470nm付近としてのビスアミノビフェニルエチニル系化合物と緑色蛍光色素λem=500~565nm付近と赤色蛍光色素λem=590~740nm付近とからなる、三色系白色発光性材料を提供する。具体的には、例えば、青色発光色素としての式TFD-052:もしくは式TFD-070:もしくは式TFD-072:もしくは式TFD-068:式TFD-095:で表されるビスアミノビフェニルエチニル系化合物と、緑色発光色素と赤色発光色素とからなる三色系白色発光性材料が挙げられる。具体的には、青色発光色素化合物としての式TFD-052:もしくは式TFD-070:もしくは式TFD-072:もしくは式TFD-068:もしくは式TFD-095:で表される化合物と、一般式2:[式中、R49は、水素原子、または置換基を有してよい炭素数1~16のアルキル基である。]で表される緑色発光色素と、一般式3:[式中、R50およびR51のそれぞれは、同一または異なって、水素原子、または置換基を有してよい炭素数1~16のアルキル基である。]で表される赤色発光色素とから成る白色発光性材料が挙げられる。ここで、一般式2および3中の置換基を有してよい炭素数1~16のアルキル基は、アルキル基の水素原子の一部もしくは全てがフッ素原子で置換されてもよく、メチレン鎖の一部が酸素原子で置換されてもよい。炭素数1~16のアルキル基としては、例えば、メチル基、エチル基、プロピル基、イソプロピル基、ブチル基、イソブチル基、ターシャリーブチル基、ペンチル基、イソペンチル基、ネオペンチル基、シクロペンチル基、ヘキシル基、イソヘキシル基、シクロヘキシル基、ヘプチル基、オクチル基、2-エチルヘキシル基、ノニル基、デシル基、ウンデシル基、ドデシル基、トリデシル基、テトラデシル基、ペンタデシル基およびヘキサデシル基等の直鎖もしくは分岐のアルキル基、アルキル基の水素原子の一部もしくは全てがフッ素原子に置換されたフルオロアルキル基、ならびに、メチレン鎖の一部が酸素原子で置換されたエーテル結合含有アルキル基が挙げられる。好ましくは、メチル基、エチル基、プロピル基、イソプロピル基、ブチル基、ペンチル基、ヘキシル基、ヘプチル基、オクチル基、2-エチルヘキシル基、デシル基およびドデシル基が挙げられ、より好ましくは、メチル基、エチル基、プロピル基、ブチル基、ヘキシル基、オクチル基、2-エチルヘキシル基、デシル基およびドデシル基が挙げられる。より具体的には、例えば、式TFD-072:で表される青色蛍光色素としてのビスアミノビフェニルエチニル系化合物λem=447nmと、式TFD-005:で表される緑色蛍光色素λem=512nmと、式TFD-006:で表される赤色蛍光色素λem=605nmとからなる三色系白色発光性材料が挙げられる。また、式TFD-072:で表される青色蛍光色素としてのビスアミノビフェニルエチニル系化合物λem=447nmと、式TFD-082:で表される緑色蛍光色素λem=509nmと、式TFD-080:で表される赤色蛍光色素λem=607nmとからなる三色系白色発光性材料が挙げられる。また、式TFD-070:で表される青色蛍光色素としてのビスアミノビフェニルエチニル系化合物λem=449nmと、式TFD-082:で表される緑色蛍光色素λem=509nmと、式TFD-080:で表される赤色蛍光色素λem=607nmとからなる三色系白色発光性材料が挙げられる。本発明の更なる三色系白色発光性材料としては、本願発明の一般式1[式中、R1~R20のそれぞれは、同一または異なって、水素原子、炭素数1~10のアルキル基、炭素数1~10のアルキルオキシ基であり、式中、Lは前記と同義である。]で表される青色発光色素化合物と、一般式2:[式中、R49は、水素原子、または置換基を有してよい炭素数1~16のアルキル基である。]で表される緑色発光色素と、赤色りん光色素とからなる三色系白色発光性材料が挙げられる。本発明の更なる三色系白色発光性材料としては、本願発明の一般式1[式中、R1~R20のそれぞれは、同一または異なって、水素原子、炭素数1~10のアルキル基、炭素数1~10のアルキルオキシ基であり、式中、Lは前記と同義である。]で表される青色発光色素化合物と、一般式2:[式中、R49は、水素原子、または置換基を有してよい炭素数1~16のアルキル基である。]で表される緑色発光色素と、式Ir-1:もしくは式Ir-2:もしくは式Ir-3:で表される赤色りん光色素との組合せからなる白色発光性材料が挙げられる。具体的な組合せ例を挙げると:式TFD-052:もしくは式TFD-070:もしくは式TFD-072:もしくは式TFD-068:もしくは式TFD-095:で表される青色蛍光化合物と、式TFD-082:で表される緑色蛍光色素λem=509nmと、式Ir-1:もしくは式Ir-2:もしくは式Ir-3:で表される赤色りん光色素との組合せから成る白色発光性材料が挙げられる。ここで、一般式2中の置換基を有してよい炭素数1~16のアルキル基は、アルキル基の水素原子の一部もしくは全てがフッ素原子で置換されてもよく、メチレン鎖の一部が酸素原子で置換されてもよい。炭素数1~16のアルキル基としては、例えば、メチル基、エチル基、プロピル基、イソプロピル基、ブチル基、イソブチル基、ターシャリーブチル基、ペンチル基、イソペンチル基、ネオペンチル基、シクロペンチル基、ヘキシル基、イソヘキシル基、シクロヘキシル基、ヘプチル基、オクチル基、2-エチルヘキシル基、ノニル基、デシル基、ウンデシル基、ドデシル基、トリデシル基、テトラデシル基、ペンタデシル基およびヘキサデシル基等の直鎖もしくは分岐のアルキル基、アルキル基の水素原子の一部もしくは全てがフッ素原子に置換されたフルオロアルキル基、ならびに、メチレン鎖の一部が酸素原子で置換されたエーテル結合含有アルキル基が挙げられる。好ましくは、メチル基、エチル基、プロピル基、イソプロピル基、ブチル基、ペンチル基、ヘキシル基、ヘプチル基、オクチル基、2-エチルヘキシル基、デシル基およびドデシル基が挙げられ、より好ましくは、メチル基、エチル基、プロピル基、ブチル基、ヘキシル基、オクチル基、2-エチルヘキシル基、デシル基およびドデシル基が挙げられる。これら二色系または三色系白色発光性材料において、所望の白色発光を得るためには、青色蛍光色素と黄色発光色素または青色蛍光色素、緑色発光色素および赤色発光色素との混合比を適宜、調節する必要がある。その様にして調製された混合溶液を基板上に塗布または、キャスト後、溶媒を乾燥して塗膜を得る。直流電圧を印加して塗膜からのEL発光を分析する。白色発光は、CIE色度座標のx値及びy値が共に0.31付近にあることが理想的であるが、実用上はある程度の幅は許容され得る。二色系白色発光材料を得るための適切な混合比の例を挙げるならば、例えば、青色蛍光色素としてのビスアミノビフェニルエチニル系化合物が式TFD-052であって、黄色蛍光色素が式TFD-064の場合、EL素子の発光層の構成が正孔輸送ホスト材料としてのポリ9-ビニルカルバゾール:PVCzが1に対して電子輸送材料としての2-4-tert-ブチルフェニル-5-4-ビフェニリル-1,3,4-オキサジアゾールPBDが0.4の比率の素子構成において、TFD-052の配合比率は0.02~0.08で発光効率が高く、TFD-052の配合比率が0.05の場合のTFD-064の配合比率は0.001~0.01、好ましくは0.003~0.08、より好ましくは0.004~0.006が良好な白色発光を得ることができ、例えば、TFD-052が0.05、TFD-064が0.004の配合比率の場合に、CIE色度座標でx,y値が0.28、0.32となり、白色発光を得ることができる。同様に、二色系で、例えば、青色蛍光色素としてのビスアミノビフェニルエチニル系化合物が式TFD-072であって、黄色蛍光色素が式TFD-064の場合、TFD-072の配合比率は0.1~0.18が適しており、TFD-072が0.12の場合の、TFD-064配合比率は0.003~0.0010が好ましく、より好ましくは0.005~0.008が良好な白色発光を得ることができ、TFD-072が0.12、TFD-064が0.06の配合比率の場合に、CIE色度座標x,y値が0.29、0.32となり、白色発光を得ることができる。同様に、三色系で、例えば、青色蛍光色素としてのビスアミノビフェニルエチニル系化合物が式TFD-072であり、緑色蛍光色素が式TFD-005であって、赤色蛍光色素がTFD-006である場合、TFD-072が0.12、TFD-005が0.003、TFD-006が0.004の混合比率の場合に、CIE色度座標x,y値が0.36、0.36、平均演色評価数Raが92となり、演色性に優れた白色発光を得ることができる。本発明の有機EL素子の作成における発光層の作成は、好ましくは、発色材料を溶媒に溶解させて基板上に塗布、キャストする方法、より好ましくは、スピンコート法による。溶媒の例としては、脂肪族炭化水素、例えばペンタン、ヘキサン、ヘプタン;芳香族炭化水素、例えばベンゼン、トルエン、キシレン;脂環式炭化水素、例えばシクロヘキサン、メチルシクロヘキサン、デカリン;石油系溶媒、例えば石油エーテル、石油ベンジン;ハロゲン化炭化水素、例えば四塩化炭素、クロロホルム、12-ジクロロエタン;エーテル、例えばエチルエーテル、イソプロピルエーテル、アニソール、ジオキサン、テトラヒドロフラン;ケトン、例えばアセトン、メチルイソブチルケトン、メチルエチルケトン、シクロヘキサノン、アセトフェノン、イソフォロン;エステル、例えば酢酸エチル、酢酸ブチル;アミド、例えばジメチルフォルムアミド;アセトニトリル;ジメチルスルフォキシド;ハロゲン化ベンゼン、例えばクロロベンゼン、ジクロロベンゼン;アルコール、例えばメタノール、エタノール、1-プロパノール、2-プロパノール、1-ブタノール、2-ブタノール、2-メチル-2-プロパノールが挙げられる。スピンコートによって、有機EL素子の有機層例えば、ホール注入層、ホール輸送層、発光層、電子輸送層、電子注入層を形成することができる。例えば、陰極、陽極、ホール電子輸送層、ホール電子注入層などの基材の上に有機層をスピンコートする。スピンコート操作において、100~10000rpm、例えば500~4000rpmで0.1~30分間、例えば0.5~3分間、基材を回転させることが好ましい。スピンコートする際に、溶液における固体ビスアミノビフェニルエチニル系化合物もしくは白色発光性材料の濃度は、0.0001~10重量、例えば、0.001~1重量であることが好ましい。スピンコートによって、厚さ5~500nm、例えば25~250nm乾燥後の膜厚の膜を形成する。スピンコートは、真空蒸着などに比較して、物質が蒸着時に飛散するという物質の無駄が生じることがなく、複雑な工程を必要とせず、製造コストが低く、簡便に行えるという利点がある。溶媒の除去は、0.00001~1気圧で温度10~200°Cで溶媒を乾燥することによって行える。対向する陽極と陰極の間に有機層を有する有機EL素子において、該有機層がビスアミノビフェニルエチニル系化合物もしくは白色発光性材料を含有する。有機層の例は、発光層、ホール輸送層、電子輸送層、ホールブロック層、電子ブロック層、ホール注入層、電子注入層である。ビスアミノビフェニルエチニル系化合物もしくは白色発光性材料を含有する有機層は、発光層であることが好ましい。本発明において、有機EL素子は、有機層に加えて、基板、陽極、陰極を有する。EL素子の代表的な層構成を以下に例示する。i陽極/ホール注入層/ホール輸送層/発光層/電子輸送層/電子注入層/陰極ii陽極/ホール注入層/ホール輸送層/発光層/電子注入輸送層/陰極iii陽極/ホール注入輸送層/発光層/電子輸送層/電子注入層/陰極iv陽極/ホール注入輸送層/発光層/電子注入輸送層/陰極v陽極/ホール注入層/ホール輸送層/発光層/陰極vi陽極/発光層/電子輸送層/電子注入層/陰極vii陽極/ホール注入輸送層/発光層/陰極viii陽極/発光層/電子注入輸送層/陰極ix陽極/発光層/陰極層構成において、ホールブロック層または電子ブロック層またはこれら両方が陽極と陰極との間に存在してよい。基板の上に陽極を形成してもよいし、あるいは基板の上に陰極を形成してもよい。基板は、特に限定されないが、ジルコニア安定化イットリウム、ガラス等の無機材料;ポリエチレンテレフタレート、ポリブチレンテレフタレート、ポリエチレンナフタレート等のポリエステルや、ポリエチレン、ポリカーボネート、ポリエーテルスルフォン、ポリアリレート、アリルジグリコールカーボネート、ポリイミド、ポリシクロオレフィン、ノルボルネン樹脂、ポリクロロトリフルオロエチレン、ポリテトラフルオロエチレン、ポリテトラフルオロエチレン-ポリエチレン共重合体等の高分子材料であってよい。基板は、これらの2種以上の材料を組み合わせた複合シートであってもよい。さらに、基板に、例えば、カラーフィルタ膜、色変換膜、誘電体反射膜を組み合わせて、発光色をコントロールすることもできる。青色あるいは青緑色の発光素子に青色カラーフィルタと緑色と赤色の色変換膜を組み合わせることによって赤緑青の三原色フルカラー表示を実現できる。三色系の白色発光基盤は発光スペクトルが赤緑青の三原色成分を含むので液晶ディスプレイのバックライトに使用することができる。陽極に使用する物質としては、金属、合金、金属酸化物、導電性化合物、又はこれらの2種以上が挙げられる。具体例としては金、白金、銀、銅、コバルト、ニッケル、パラジウム、バナジウム、タングステン、酸化錫、酸化亜鉛、ITO酸化インジウムスズ、ポリチオフェン、ポリピロール等が挙げられる。陽極に使用する物質は、単独で使用しても良く、あるいは2種以上併用しても良い。陽極に使用する物質は、隣接する層との密着性やイオン化ポテンシャル、安定性等を考慮して選ばれる。陽極は、例えば、蒸着法、スパッタリング法等の方法により、基板の上に形成することができる。また、陽極は一層構造であっても良く、あるいは多層構造であっても良い。陽極のシート電気抵抗は、数百Ω/□以下、より好ましくは、1~50Ω/□程度であることが好ましい。陽極の厚さは、一般に、5~1000nm程度、より好ましくは、10~500nm程度である。陰極に使用する物質としては金属、合金、金属酸化物、導電性化合物、又はこれらの2種以上が挙げられる。具体例としてはアルカリ金属例えばLi、Na、K、Cs等又はフッ化アルカリ金属、ナフトール等の有機塩、アルカリ土類金属例えばMg、Ca等又はフッ化アルカリ土類金属、金、銀、白金、鉛、アルミニウム、ナトリウム-カリウム合金、リチウム-アルミニウム合金、マグネシウム-銀合金、又はそれらの2種以上を併用する合金、インジウム、イッテルビウム等の希土類金属が挙げられる。陰極に使用する物質は、電子注入輸送の機能を有する層、陰極と隣接する層との密着性や、イオン化ポテンシャル、安定性等を考慮して選ばれる。陰極の作製には電子ビーム法、スパッタリング法、抵抗加熱蒸着法、コーティング法等の方法が用いられ、金属を単体で蒸着することも、二成分以上を同時に蒸着することもできる。さらに、2種以上の金属を同時に蒸着して合金電極を形成することも可能である。また、あらかじめ調製した合金を蒸着させても良い。陰極のシート抵抗は低い方が好ましく、数百Ω/□以下がより好ましい。陰極の厚さは、使用する物質により適宜選択可能であるが、通常10nm~5μmの範囲が好ましく、より好ましくは50nm~1μmであり、さらに好ましくは100nm~1μmである。本発明のビスアミノビフェニルエチニル系化合物もしくは白色発光性材料を、有機層、特に、ホール注入/ホール輸送/発光/電子輸送/電子注入の少なくとも1つの機能を有する層において使用する。本発明のビスアミノビフェニルエチニル系化合物もしくは白色発光性材料は、ホール注入輸送機能、発光機能および電子注入輸送機能のいずれか1つを有する。ホール注入輸送機能を持つ化合物を、ホール注入層、ホール輸送層、ホール注入輸送層等のホール注入輸送機能を有する層において使用する。ホール注入輸送機能を有する層において、本発明のビスアミノビフェニルエチニル系化合物もしくは白色発光性材料のみ、他の化合物のみ、あるいはビスアミノビフェニルエチニル系化合物もしくは白色発光性材料と他の化合物との組合せを使用する。ホール注入輸送機能を有する他の化合物の具体例としては、フタロシアニン誘導体、トリアリールメタン誘導体、トリアリールアミン誘導体、オキサゾール誘導体、ヒドラゾン誘導体、スチルベン誘導体、ピラゾリン誘導体、ポリシラン誘導体、ポリフェニレンビニレン及びその誘導体、ポリチオフェン及びその誘導体、ポリ-N-ビニルカルバゾール誘導体等が挙げられる。ホール注入輸送機能を有する他の化合物は、単独で使用しても良く、あるいは2種以上併用しても良い。発光機能を有する化合物を、発光層において使用する。発光層において、本発明の青色蛍光色素であるビスアミノビフェニルエチニル系化合物と黄色発光性材料あるいはビスアミノビフェニルエチニル系化合物と緑色発光材料および赤色発光材料もしくは他の化合物との組合せを使用する。本発明のビスアミノビフェニルエチニル系化合物もしくはビスアミノビフェニルエチニル系化合物と黄色発光あるいは緑色発光と赤色発光を組み合わせた白色発光性材料以外の発光機能を有する化合物としては、例えば、アクリドン誘導体、キナクリドン誘導体、ジケトピロロピロール誘導体、多環芳香族化合物、トリアリールアミン誘導体、エナミン構造を有する化合物、有機金属錯体、スチルベン誘導体、ピラン誘導体、オキサゾン誘導体、ベンゾチアゾール誘導体、ベンゾオキサゾール誘導体、ベンゾイミダゾール誘導体、ピラジン誘導体、ケイ皮酸エステル誘導体、ポリ-N-ビニルカルバゾール及びその誘導体、ポリチオフェン及びその誘導体、ポリフェニレン及びその誘導体、ポリフルオレン及びその誘導体、ポリフェニレンビニレン及びその誘導体、ポリビフェニレンビニレン及びその誘導体、ポリターフェニレンビニレン及びその誘導体、ポリナフチレンビニレン及びその誘導体、ポリチエニレンビニレン及びその誘導体等が挙げられる。これら発光機能を有する化合物は単独で使用しても良く、あるいは2種以上併用しても良い。上記の多環芳香族化合物としては、例えば、ルブレン、アントラセン、テトラセン、ピレン、ペリレン、クリセン、デカシクレン、コロネン、テトラフェニルシクロペンタジエン、ペンタフェニルシクロペンタジエン、9,10-ジフェニルアントラセン、9,10-ビスフェニルエチニルアントラセン、1,4-ビス9-エチニルアントラセニルベンゼン、4,4’-ビス9-エチニルアントラセニルビフェニル等が挙げられる。本発明のビスアミノビフェニルエチニル系化合物もしくはビスアミノビフェニルエチニル系化合物と黄色発光材料あるいは緑色発光材料と赤色発光材料を組み合わせた白色発光性材料を含有している有機層は、発光層であることが好ましい。電子注入輸送機能を有する化合物を、電子注入層、電子輸送層、電子注入輸送層等の電子注入輸送機能を有する層において使用する。電子注入輸送機能を有する層において、本発明のビスアミノビフェニルエチニル系化合物もしくは白色発光性材料のみ、他の化合物のみ、あるいはビスアミノビフェニルエチニル系化合物もしくはビスアミノビフェニルエチニル系化合物と黄色蛍光発光材料あるいは緑色発光材料と赤色発光材料を組み合わせた白色発光性材料と他の化合物との組合せを使用する。電子注入輸送機能を有する他の化合物としては、例えば、有機金属錯体、オキサジアゾール誘導体、トリアゾール誘導体、トリアジン誘導体、ペリレン誘導体、キノリン誘導体、ジフェニルキノン誘導体、ニトロ置換フルオレノン誘導体、チオピランジオキサイド誘導体、キノキサリン誘導体、ベンゾイミダゾール誘導体等が挙げられる。本発明の有機EL素子においては、有機層がビスアミノビフェニルエチニル系化合物もしくは白色発光性材料を含有している。他の化合物例えば、発光機能またはホール電子注入輸送機能を有する他の化合物を併用する場合、有機層中に占めるビスアミノビフェニルエチニル系化合物もしくは白色発光性材料の割合は、好ましくは0.001重量以上、より好ましくは0.1~99.9重量、例えば0.1~99重量、特に0.2~30重量、特別に0.5~20重量である。有機層においては、本発明のビスアミノビフェニルエチニル系化合物もしくは白色発光性材料以外の、上記のような発光機能またはホール電子注入輸送機能を有する他の化合物を使用してよい。他の化合物の量は、有機層に対して、0.01~99.9重量、例えば0.1~99.9重量、特に1~99.9重量であってよい。溶液塗布法により有機層特に、発光層を形成する場合、発光機能またはホール電子注入輸送機能を有する化合物のみ、あるいはこれら化合物とバインダーポリマーとを溶媒に溶解又は分散させて塗布液とする。バインダーポリマーとしては、例えば、ポリ-N-ビニルカルバゾール、ポリアリレート、ポリスチレン、ポリエステル、ポリシロキサン、ポリメチルアクリレート、ポリメチルメタクリレート、ポリエーテル、ポリカーボネート、ポリアミド、ポリイミド、ポリアミドイミド、ポリパラキシレン、ポリエチレン、ポリエチレンエーテル、ポリプロピレンエーテル、ポリフェニレンオキサイド、ポリエーテルスルフォン、ポリアニリン及びその誘導体、ポリチオフェン及びその誘導体、ポリフェニレンビニレン及びその誘導体、ポリフェニレンエチニレン及びその誘導体、ポリフルオレン及びその誘導体、ポリチエニレンビニレン及びその誘導体等の高分子化合物が挙げられる。バインダーポリマーは、単独で使用しても良く、あるいは2種以上併用しても良い。バインダーポリマーの量は、有機層の1~99重量、例えば10~80重量であってよい。有機層δ087125151170182225287685768TOFMS1016;IRνmaxcm1303229221585UVVisλmax378nm実施例2化合物TFD-072の合成合成例1で製造したアセチレン体とジヨード化合物とを用い、次式:に従ってカップリング反応を以下の様に行い、化合物TFD-072を合成した。アセチレン体0.16g、2,7-ジヨード-9,9-ジオクチルフルオレン0.14g、触媒のヨウ化銅4mg、触媒のPdCl2PPh32を8mgおよびトリエチルアミン5mlを混合し、窒素雰囲気下、室温で2時間撹拌して反応した。反応液を水に排出しクロロホルムで抽出した。濃縮して得られた粗生成物をカラムクロマトグラフ精製して化合物TFD-072を0.19g得た。下記の分析データより、得られた生成物はTFD-072であることを確認した。分析データ:TFD-072:1HNMRδ055070077086104130195204228685770TOFMS1106νmaxcm1303229241593UVVisλmax381nm実施例3化合物TFD-052の合成次の反応式:TFD-052に従い、ヨウ素体とジアセチレン誘導体のカップリング反応によって、化合物TFD-052を合成した。ヨウ素体1.0g、2,5-ジエチニル-1,4-ジメトキシベンゼンジアセチレン誘導体0.16g、ヨウ化銅0.022g、触媒のPdCl2PPh32を0.037g、トリエチルアミン15mlを混合し、窒素雰囲気下、40°Cで30時間撹拌して反応した。反応液をろ過し、得られた粗製物をカラムクロマトグラフィ精製して目的物を0.43g得た。1H-NMR、-MS、IRおよびUV/Vis分析により、TFD-052の生成を確認した。分析データ:TFD-052:1HNMRδ228393686730748763LCMS853νmaxcm13034295328532201UVVisλmax390nmλem457nm実施例4化合物TFD-095の合成次の反応式:に従い、合成例1で製造したアセチレン体とジヨード化合物とを用いてカップリング反応を行い、化合物TFD-095を合成した。アセチレン体0.10g、4,4-ジヨード-3,3-ビストリフルオロメチルビフェニル75mg、触媒のヨウ化銅2mg、触媒のPdCl2PPh32を4mgおよびトリエチルアミン2mlを混合し、窒素雰囲気下、室温で6時間撹拌して反応した。反応液を水に排出しクロロホルムで抽出した。濃縮して得られた粗生成物をカラムクロマトグラフ精製して化合物TFD-095を0.10g得た。下記の分析データより、得られた生成物はTFD-095であることを確認した。分析データ:TFD-095:1HNMRδ229687794LCMS1004νmaxcm1303429201593UVVisλmax368nm実施例5化合物TFD-068の合成実施例3における2,5-ジエチニル-1,4-ジメトキシベンゼンの代わりに2,5-ジエチニル-1,4-ジブトキシベンゼンを用いる以外は実施例3と同様にして、化合物TFD-068を合成した。合成例2化合物TFD-064の合成次の反応式:に従い、以下の様にして化合物TFD-064を合成した。ベンゾオキサジン誘導体0.66gを無水酢酸5mlに溶かし、4-トリフルオロベンズアルデヒド0.45gを加えて、100°Cで16時間撹拌して反応した。室温に戻し、クロロホルムと水の混合溶媒中に排出してアルカリ中和後、クロロホルム抽出した。溶媒を留去した後、カラムクロマトグラフィ精製して、化合物TFD-064を0.13g得た。下記の分析データより、得られた生成物はTFD-064であることを確認した。分析データ:TFD0641HNMRδ194203277287328334713747760768787LCMS413νmaxcm12943285117241626UVVisλmax499nm実施例6実施例1~3で得られたビスアミノビフェニルエチニル系化合物TFD-052、TFD-070およびTFD-072の蛍光発光特性を、クロロホルム溶液中と、発光材料を溶解させた溶液を石英基板上にスピンコートした薄膜状態において測定した。測定は、堀場製作所社製のFluoraMax4P型分光光度計にて行った。得られた結果を表1に示す。表1ビスアミノビフェニルエチニル系化合物の蛍光発光特性表中の各表記は以下の通りである:Dye:ビスアミノビフェニルエチニル系化合物λmax:分子吸光スペクトルの極大吸収波長nmε:分子吸光係数λem:蛍光発光極大波長nmλex:励起波長nm実施例7ビスアミノビフェニルエチニル系化合物を用いた単色系有機EL素子の作製図1に示す構造を有する有機EL素子を以下の方法で作製した。有機EL素子構成は、ITO陽極/PEDOT:PSS正孔注入層/PVCz:PBD:Dye発光層/CsF電子注入層/Al陰極とした。ガラス基板上にインジウムスズ酸化物ITO透明導電膜を150nm堆積したもの三容真空社製;シート抵抗10Ω、20mmヨコ×25mmタテ×0.7mmを通常のフォトリソグラフィ技術と亜鉛塩酸エッチングを用いて5mm幅のストライプにパターニングして陽極を形成した。亜鉛塩酸で洗浄後、パターン形成したITO基板を、クロロホルムによる超音波洗浄、中性洗剤による洗浄、純水による水洗、エタノールとアセトンによる超音波洗浄、イソプロピルアルコールによるソックスレー洗浄の順で洗浄後、窒素ブローで乾燥させた。最後にオゾン処理による表面親水化を行った後、スピンコーター内に設置した。その上に、ポリエチレンジオキシチオフェン:ポリスチレンスルフォン酸PEDOT:PSSをスピンコートした厚さ30nm。スピンコートは、25°C下、1500回転/分で2秒、次いで3000回転/分で60秒の条件で行った。以下に、PEDOT:PSSの構造式を示す。PEDOT:PSS次に、ビスアミノビフェニルエチニル系化合物と2-4-ビフェニリル-5-4-tert-ブチルフェニル-1,3,4-オキサジアゾールPBD、東京化成株式会社をポリビニルカルバゾルPVCz、シグマ-アルドリッチ株式会社に分散させたトルエン溶液をマイクロフィルターによりろ過後、スピンコートして色素薄膜を作製した120nm。スピンコートは、25°C下、1000回転/分で3秒、次いで3000回転/分で30秒の条件で行った。以下に、PVCz、PBD、ビスアミノビフェニルエチニル系化合物の構造式の一例を示す。PVCzPBDここで、スピンコートを行った素子を、陰極蒸着用のマスクとして2mm幅のストライプ状シャドーマスクを、陽極のITOストライプと直交するように素子に密着させて、真空蒸着装置内に設置して装置内の真空度が1×10-6Torr以下になるまで排気した。続いて、フッ化セシウムを、タングステンボートを用いて膜厚1.0nmとなるように蒸着し、電子注入層を作製した。さらに、アルミニウムを、タングステンボートを用いて膜厚200nmとなるようにして蒸着し、陰極を作製した。蒸着時の真空度は4×10-6Torrであった。陰極蒸着時の基板温度は室温に保持した。以上の様にして、5mm×2mmのサイズの発光面積部分を有する有機EL素子が得られた。得られた有機EL素子の概略を図1に示す。図1において、有機EL素子は、基板11、ITO陽極12、ポリ:ポリスチレンスルフォン酸PEDOT:PSSの層13、ビスアミノビフェニルエチニル系化合物とPBDをPVCzに分散させた層14、電子注入層CsF15、陰極アルミニウム16を有する。層13はホール注入輸送層として働き、層14は発光層として働く。この有機EL素子の輝度を測定した。得られた結果を表2に、色度座標を図2に示す。有機EL素子の最大輝度は、発光材料がTFD-072の場合、12.5Vにおいて9534cd/m2、TFD-070の場合、12Vにおいて9258cd/m2、TFD-052の場合、11.5Vにおいて6348cd/m2であった。表2単色での有機EL発光素子特性素子構成は、ITO陽極/PEDOT:PSS正孔注入層/PVCz:PBD:Dye発光層/CsF電子注入層/Al陰極である。表中の各表記は以下の通りである:Blue、Green、Yellow、Red:用いた蛍光色素の蛍光色Dye:ビスアミノビフェニルエチニル系化合物青色蛍光色素番号または他の蛍光色素番号x:PVCz=1に対する蛍光色素の含有比率重量比電圧:印加電圧V色度座標:x、y値EL波長:発光極大波長nm参考例1黄色蛍光染料、緑色蛍光染料または赤色蛍光染料を用いた単色系有機EL素子の特性本発明の青色蛍光発光性のビスアミノビフェニルエチニル系化合物と組み合わせて、二色系白色発光性材料を与える補色関係にある黄色発光材料、三色系白色発光性材料を与える緑色発光材料または赤色発光材料の各々について、単色系での有機EL特性を実施例7に準じて測定した。得られた結果を、実施例5の結果と併せて表2に示した。また、表2の各蛍光染料の色度座標の位置を図2中に示す。実施例7および参考例1で用いた発光材料の構造式を以下に示す:実施例8青色蛍光色素としてTFD-052を用い、それと補色関係にある黄色蛍光色素としてTFD-064を用いた二色系白色発光素子特性表2および図2の色度座標を基礎にして、青色蛍光色素としてTFD-052を用い、それと補色関係にある黄色蛍光色素としてTFD-064を選択し、実施例5に準じて白色発光EL素子を構成し、ポリビニルカルバゾールに対する分散量の検討を行った。素子構成は実施例7の単色で検討した構成と同様にITO陽極/PEDOT:PSS正孔注入層/PVCz:PBD:Dye発光層/CsF電子注入層/Al陰極とした。青色蛍光色素TFD-052の分散量を単独での最適分散量0.05に固定し、さらに黄色蛍光色素TFD-064の分散量を変化させることにより白色発光する構成を検討した。その結果を表3に示す。表3二色系白色発光素子特性1表中の表記は以下の通りである:x:PVCz=1に対する青色蛍光色素TFD-052の含有比率重量比y:PVCz=1に対する黄色蛍光色素TFD-064の含有比率重量比電圧:印加電圧V色度座標:x、y値EL波長:発光極大波長nm二色系白色発光素子として検討した際のエレクトロルミネッセンスELスペクトルを図3に示す。黄色成分の分散量yが多くなるにつれてELスペクトルにおける黄色発光部分の強度が強くなっており、白色を作製する場合、ポリビニルカルバゾールに対する分散量が重要であることが分かる。表3中の色度座標x,y値およびELスペクトルの双方の結果から、白色発光素子として特性が良いのはEntry3および4の配合比であることが判る。実施例9[青色蛍光色素としてTFD-072を用い、それと補色関係にある黄色蛍光色素としてTFD-064を用いた二色系白色発光素子特性]EL素子構成は実施例8と同様とし、青色発光色素TFD-072の分散量を単独での最適分散量0.12に固定し、さらに黄色発光色素TFD-064の分散量を変化させることにより白色発光する構成を検討した。検討結果を表4に示す。表4二色系白色発光素子特性2表中の表記はx:PVCz=1に対する青色蛍光色素TFD-072の含有比率重量比である他は、表3と同義である。青色蛍光色素としてTFD-072を用いた場合でも同様に最適分散量が存在することが判明し、例えば、Entry4では、11Vの印加電圧で17060cd/m2の輝度を有する白色発光素子が得られた。実施例10二色系白色発光素子において、青色発光材料としてTFD-070、黄色発光材料としてTFD-079を使用する他は、実施例9と同様の手法と用い白色発光する構成を検討した。これらについて通電試験を行ったところ、13Vの印加電圧で12490cd/m2の輝度を有する白色発光素子が得られた。実施例11二色系白色発光素子において、青色発光材料としてTFD-072、黄色発光材料としてTFD-079を使用する他は、実施例9と同様の手法と用い白色発光する構成を検討した。これらについて通電試験を行ったところ、12Vの印加電圧で16520cd/m2の輝度を有する白色発光素子が得られた。実施例12青色蛍光色素としてTFD-072を用い、緑色蛍光色素としてTFD-005および赤色蛍光色素としてTFD-006を用いた三色系白色発光素子特性EL素子構成は実施例5と同様に、ITO陽極/PEDOT:PSS正孔注入層/PVCz:PBD:Dye発光層/CsF電子注入層/Al陰極とした。青色蛍光色素としてTFD-072を用い、緑色蛍光色素としてTFD-005および赤色蛍光色素としてTFD-006を選択して、三色系各色素の分散量の最適化を検討した。検討の進め方は、まず、青色蛍光色素と緑色蛍光色素の二色を混合することにより白色を作り出す上で最適な分散量を検討しEntry1および2、そこに更に赤色を加え分散濃度を検討するEntry3および4手法を採用した。得られた結果を表5に示す。表5青色蛍光色素TFD-072、緑色蛍光色素TFD-005および赤色蛍光色素TFD-006を用いた三色系白色発光素子特性表中の表記は、x:PVCz=1に対する青色蛍光色素TFD-072の含有比率重量比y:PVCz=1に対する緑色蛍光色素TFD-005の含有比率重量比z:PVCz=1に対する赤色蛍光色素TFD-006の含有比率重量比である他は、表3と同義である。色度座標において0.36、0.36とほぼ白色発光を取り出すことに成功した。従って、三色系白色発光素子として最適なのはEntry4である。第1ステップとして青色蛍光色素と緑色蛍光色素との混合分散素子においては、目的の色度座標付近の発光で25000cd/m2を超える素子が得られたのに対し、その素子構成に赤色蛍光色素を加えることにより、目的の白色発光スペクトルが得られたものの、輝度が14780cd/m2とやや低下したEntry4。単色系でのEL特性として、青色蛍光色素や緑色蛍光色素に比べて、用いた赤色蛍光色素TFD-006の輝度2922cd/m2が低いことが主たる原因と考えられる。この実施例に限っていえば、三色系白色発光素子の特性改良のためには赤色蛍光色素の選択が重要であることを示唆する。実施例13三色系白色発光素子において、青色発光材料としてTFD-072、緑色発光材料としてTFD-082、赤色発光材料としてTFD-006を使用する他は、実施例12と同様の手法と用い白色発光する構成を検討した。これらについて通電試験を行ったところ、13Vの印加電圧で21300cd/m2の輝度を有する白色発光素子が得られた。実施例14三色系白色発光素子において、青色発光材料としてTFD-072、緑色発光材料としてTFD-082、赤色発光材料としてTFD-080を使用する他は、実施例12と同様の手法と用い白色発光する構成を検討した。これらについて通電試験を行ったところ、12.5Vの印加電圧で17570cd/m2の輝度を有する白色発光素子が得られた。実施例15三色系白色発光素子において、青色発光材料としてTFD-070、緑色発光材料としてTFD-082、赤色発光材料としてTFD-080を使用する他は、実施例12と同様の手法と用い白色発光する構成を検討した。これらについて通電試験を行ったところ、14Vの印加電圧で12000cd/m2の輝度を有する白色発光素子が得られた。実施例16三色系白色発光素子において、青色発光材料としてTFD-072、緑色発光材料としてTFD-082、赤色発光材料としてIr-1を使用する他は、実施例12と同様の手法と用い白色発光する構成を検討した。これらについて通電試験を行ったところ、13.5Vの印加電圧で14330cd/m2の輝度を有する白色発光素子が得られた。実施例17三色系白色発光素子において、青色発光材料としてTFD-072、緑色発光材料としてTFD-082、赤色発光材料としてIr-2を使用する他は、実施例12と同様の手法と用い白色発光する構成を検討した。これらについて通電試験を行ったところ、14.5Vの印加電圧で19120cd/m2の輝度を有する白色発光素子が得られた。実施例18三色系白色発光素子において、青色発光材料としてTFD-072、緑色発光材料としてTFD-082、赤色発光材料としてIr-3を使用する他は、実施例12と同様の手法と用い白色発光する構成を検討した。これらについて通電試験を行ったところ、13.5Vの印加電圧で17090cd/m2の輝度を有する白色発光素子が得られた。以上の、二色系および三色系の白色発光素子特性をまとめた結果を表6に、ならびに、TFD-52/TFD-064混合系、TFD-072/TFD-064混合系およびTFD-072/TFD-005/TFD-006混合系のELスペクトルを図4に示す。表6二色系および三色系白色発光素子特性のまとめ表中の表記の内、Raは平均演色評価数を表し、他の表記は前記と同義である。ここで、平均演色評価数とは、試料光源が基準光と比較して試験色R1~R8をどれだけ正確に色再現をしているかを表した指数であり、Ra=100が基準光と同じで、Ra=100に近いほど演色性が良い光源である。計算式は以下の通りである:Ra=ΣRi×1/8Ri=100-46×ΔEiΔEiはCIE1964均等色空間における色差表6より、二色系、三色系共に12000cd/m2を超える白色発光を取り出すことに成功し、駆動電圧印加電圧の低減化も実現できた。二色系と三色系で輝度、色度座標を考慮するとそれほど変わらないが、平均演色評価数Raは大きく異なっており、三色系白色発光素子ですべての組成でRaが90を超える高い演色性を得た。三色系白色発光素子については赤色発光材料を分散しているため、長波長領域の発光が存在し二色系に比べて幅広いELスペクトルとなっており、より広い波長領域で発光することが演色性に好影響していると考えられる。白色発光素子としては、三色系で構成する方が望ましい結果となった。"